(57)【要約】【課題】容易に証拠を採取することができるとともに、証拠を保存するときに証拠を変形させ難い証拠採取用シートを提供すること。【解決手段】証拠採取用シート１０は、基材１と、基材１の一方の面側に設けられ、紫外線硬化性を有する材料を含む粘着剤層２と、基材１の他方の面側に、剥離可能に設けられた紫外線遮蔽性を有する保護シート５と、粘着剤層２の基材１に対向する面とは反対の面側に設けられ、粘着剤層２を保護する剥離ライナー３とを備える。【選択図】図１
2018168275.tif 000002
【特許請求の範囲】
【請求項１】
基材と、
前記基材の一方の面側に設けられ、紫外線硬化性を有する材料を含む第１の粘着剤層と、
前記基材の他方の面側に、剥離可能に設けられた紫外線遮蔽性を有する保護シートと、
前記第１の粘着剤層の前記基材に対向する面とは反対の面側に設けられ、前記第１の粘着剤層を保護する剥離ライナーとを備えることを特徴とする証拠採取用シート。
【請求項２】
前記保護シートは、保護シート基材と、前記基材に接触する第２の粘着剤層とを有するものであり、
前記紫外線遮蔽性を有する材料が前記基材中に含まれている請求項１に記載の証拠採取用シート。
【請求項３】
前記保護シートは、保護シート基材と、前記基材に接触する第２の粘着剤層とを有するものであり、
前記紫外線遮蔽性を有する材料が前記第２の粘着剤層中に含まれている請求項１または２に記載の証拠採取用シート。
【請求項４】
前記保護シートは、可視光透過性を有している請求項１ないし３のいずれか１項に記載の証拠採取用シート。
【請求項５】
前記紫外線遮蔽性を有する材料は、トリアジン系化合物、ベンゾトリアゾール系化合物およびベンゾフェノン系化合物のうちの少なくとも１つである請求項１ないし４のいずれか１項に記載の証拠採取用シート。
【請求項６】
前記剥離ライナーは、可視光吸収性を有している請求項１ないし５のいずれか１項に記載の証拠採取用シート。
【請求項７】
前記剥離ライナーは、紫外線遮蔽性を有している請求項１ないし６のいずれか１項に記載の証拠採取用シート。
【発明の詳細な説明】
【技術分野】
【０００１】
本発明は、証拠採取用シートに関する。
【背景技術】
【０００２】
犯罪鑑識等における髪の毛や皮膚片等の微細な証拠品の採取には、例えば、鑑識用粘着シートが用いられている（例えば、特許文献１参照）。
【０００３】
特許文献１に記載されている鑑識用粘着シートは、特定の成分を含むアクリル系粘着剤組成物からなる層に光を照射して架橋させて形成された粘着剤層を有するものである。特許文献１に記載されている鑑識用粘着シートによれば、粘着剤層により証拠品を粘着させて採取し、その状態で粘着剤層にフィルムを貼着して証拠品を保存することができる。
【０００４】
しかしながら、従来の鑑識用粘着シートでは、証拠保存中に証拠の形状が変形してしまうおそれがある。
【先行技術文献】
【特許文献】
【０００５】
【特許文献１】特開２００８−３０８５２２号公報
【発明の概要】
【発明が解決しようとする課題】
【０００６】
本発明の目的は、容易に証拠を採取することができるとともに、証拠を保存するときに証拠を変形させ難い証拠採取用シートを提供することにある。
【課題を解決するための手段】
【０００７】
このような目的は、下記（１）〜（７）に記載の本発明により達成される。
（１）  基材と、
前記基材の一方の面側に設けられ、紫外線硬化性を有する材料を含む第１の粘着剤層と、
前記基材の他方の面側に、剥離可能に設けられた紫外線遮蔽性を有する保護シートと、
前記第１の粘着剤層の前記基材に対向する面とは反対の面側に設けられ、前記第１の粘着剤層を保護する剥離ライナーとを備えることを特徴とする証拠採取用シート。
【０００８】
（２）  前記保護シートは、保護シート基材と、前記基材に接触する第２の粘着剤層とを有するものであり、
前記紫外線遮蔽性を有する材料が前記基材中に含まれている上記（１）に記載の証拠採取用シート。
【０００９】
（３）  前記保護シートは、保護シート基材と、前記基材に接触する第２の粘着剤層とを有するものであり、
前記紫外線遮蔽性を有する材料が前記第２の粘着剤層中に含まれている上記（１）または（２）に記載の証拠採取用シート。
【００１０】
（４）  前記保護シートは、可視光透過性を有している上記（１）ないし（３）のいずれかに記載の証拠採取用シート。
【００１１】
（５）  前記紫外線遮蔽性を有する材料は、トリアジン系化合物、ベンゾトリアゾール系化合物およびベンゾフェノン系化合物のうちの少なくとも１つである上記（１）ないし（４）のいずれかに記載の証拠採取用シート。
【００１２】
（６）  前記剥離ライナーは、可視光吸収性を有している上記（１）ないし（５）のいずれかに記載の証拠採取用シート。
【００１３】
（７）  前記剥離ライナーは、紫外線遮蔽性を有している上記（１）ないし（６）のいずれかに記載の証拠採取用シート。
【発明の効果】
【００１４】
本発明によれば、粘着剤層を有しているため、証拠を容易に採取することができる。また、保護シートを剥がし、かつ、証拠を保存している状態において、粘着剤層に紫外線を照射すると、粘着剤層が硬化する。これにより、粘着剤層に外力が加わったとしても粘着剤層が変形するのが防止されているため、証拠の形状が変形するのを防止することができる。さらに、保護シートが紫外線遮蔽性を有しているため、未だ証拠採取用シートを使用していない未使用状態（証拠を採取していない状態）において、紫外線が保護シートおよび基材を介して粘着剤層に照射されるのを防止することができる。よって、証拠を採取する前に、紫外線によって粘着剤層が不本意に硬化するのを防止することができる。その結果、証拠品を採取する際、粘着剤層の粘着力が確実に維持されたものとなる。
【図面の簡単な説明】
【００１５】
【図１】本発明の証拠採取用シートの好適な実施形態を示す模式的な縦断面図であって、未使用状態を示す図である。
【図２】本発明の証拠採取用シートの好適な実施形態を示す模式的な縦断面図であって、採取している状態を示す図である。
【図３】本発明の証拠採取用シートの好適な実施形態を示す模式的な縦断面図であって、保存状態を示す図である。
【発明を実施するための形態】
【００１６】
以下、本発明の好適な実施形態について詳細に説明する。
［証拠採取用シート］
図１は、本発明の証拠採取用シートの好適な実施形態を示す模式的な縦断面図であって、未使用を示す図である。図２は、本発明の証拠採取用シートの好適な実施形態を示す模式的な縦断面図であって、採取している状態を示す図である。図３は、本発明の証拠採取用シートの好適な実施形態を示す模式的な縦断面図であって、保存状態を示す図である。
【００１７】
図１に示すように、証拠採取用シート１０は、例えば、事件の証拠（証拠品）を採取するために用いられるものである。証拠採取用シート１０は、基材１と、基材１の一方の面側に設けられ、紫外線硬化性を有する材料を含む粘着剤層２（第１の粘着剤層）と、基材１の他方の面側に、剥離可能に設けられた紫外線遮蔽性を有する保護シート５と、粘着剤層２の基材１に対向する面とは反対の面側に設けられ、粘着剤層２を保護する剥離ライナー３とを備えるものである。
【００１８】
この証拠採取用シート１０は、未だ使用されていない未使用状態（証拠品２００を採取していない状態）から（図１参照）、剥離ライナー３を粘着剤層２から剥離し、証拠品２００を粘着剤層２に粘着させて採取する（図２参照）。そして、図３に示すように、剥離ライナー３を再度、粘着剤層２に粘着させて、証拠品２００を、粘着剤層２と剥離ライナー３との間で挟持した状態（以下、この状態を保存状態と言う）で証拠品２００を保存する。なお、保護シート５は、未使用状態では、基材１に貼着されており、保存状態では、基材１から剥離される。
【００１９】
このような本発明によれば、粘着剤層２を有しているため、証拠品２００を容易に採取することができる。また、保護シート５を剥離し、かつ、証拠を保存している状態において、粘着剤層２に紫外線を照射すると、粘着剤層２が硬化する。これにより、粘着剤層２に外力が加わったとしても粘着剤層２が変形するのが防止されているため、証拠品２００の形状が変形するのを防止することができる。さらに、保護シート５が紫外線遮蔽性を有しているため、未使用状態において、紫外線が保護シート５および基材１を介して粘着剤層２に照射されるのを防止することができる。よって、証拠品２００を採取する前に、紫外線によって粘着剤層２が不本意に硬化するのを防止することができる。その結果、証拠品を採取する際、粘着剤層２の粘着力が確実に維持されたものとなる。
【００２０】
なお、「証拠品（証拠）」としては、例えば、髪の毛、皮膚片、その他の微物、指紋、血液、血痕、足跡等が挙げられる。また、証拠品には、指紋等の証拠品を検出するための粉末や試薬類等も含まれる。当該粉末や試薬類の集合も証拠品に含まれ、該集合により形成された形状も、証拠品の形状として扱われてもよい。
【００２１】
また、本明細書中では、「紫外線」は、波長が２００ｎｍ以上４００ｎｍ以下程度の光のことを言い、「可視光」は、波長が４００ｎｍ以上７８０ｎｍ以下程度の光のことを言う。
【００２２】
＜基材＞
基材１は、粘着剤層２を支持する機能を有する部位である。
【００２３】
基材１は、有色、無色に関わらず、可視光透過性を有するものであるのが好ましい。これにより、基材１を介して、粘着剤層２と剥離ライナー３との間に挟持された証拠品を視認することができる。よって、保存状態において、証拠品の情報を視認することができる。
【００２４】
基材１の構成材料としては、例えば、ポリエチレンテレフタレート、ポリブチレンテレフタレート、ポリエチレンナフタレート等のポリエステル；セルローストリアセテート、セルロースジアセテート等のアセテート；ポリエチレン、ポリプロピレン等のポリオレフィンが挙げられる。
【００２５】
また、基材１は、前述した以外の成分を含むものであってもよい。このような成分としては、例えば、染料、顔料等の着色剤、アニリド系、フェノール系等の酸化防止剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
なお、基材１は、多孔質体や、複数の層を備える積層体であってもよい。
【００２６】
また、基材１は、例えば、厚さ方向に組成が傾斜的に変化する傾斜材料で構成されたものであってもよい。
【００２７】
また、基材１は、粘着剤層２との密着性を高めるための表面処理が施されたものであってもよい。
【００２８】
このような表面処理としては、ポリエステル系、ポリウレタン系、アクリル系等のプライマー塗布、コロナ処理等が挙げられる。
【００２９】
基材１の厚さは、特に限定されないが、１５μｍ以上５００μｍ以下であるのが好ましく、２０μｍ以上２００μｍ以下であるのがより好ましい。
【００３０】
このような基材１は、ＪＩＳ  Ｋ  ７３６１−１に準拠して測定した可視光（全光線）の透過率が３０％以上９９％以下であるのが好ましく、５０％以上９８％以下であるのがより好ましい。これにより、基材１を介して証拠品を視認し易くすることができる。可視光の透過率が低すぎると、基材１を介して証拠品を視認しにくくなる。一方、可視光の透過率が高すぎると、基材１の材料の選定が難しくなる。
【００３１】
このような基材１は、ＪＩＳ  Ｓ  ３１０７に準拠して測定した紫外線の透過率が５％以上９０％以下であるのが好ましく、５０％以上８５％以下であるのがより好ましい。これにより、後述するように、基材１を介して粘着剤層２に紫外線を照射して硬化させる場合、紫外線を十分に粘着剤層２に照射することができるとともに、紫外線の照射時間を比較的短くすることができる。
【００３２】
＜粘着剤層＞
本実施形態の証拠採取保存用シートの粘着剤層２は、紫外線硬化性を有している。
【００３３】
本明細書において、「紫外線硬化性」とは、紫外線が照射されると重合反応が起こり、硬化する性質を有するものである。なお、例えば、紫外線を照射して架橋して製造された粘着剤層であっても、製造後に紫外線が照射されても硬化しない粘着剤層については、紫外線硬化性としては扱わないものとする。
【００３４】
紫外線硬化性を有する粘着剤層２は、紫外線照射により硬化する。紫外線は、ＬＥＤランプ、高圧水銀ランプ、無電極ランプ、メタルハライドランプ、キセノンランプなどで得られ、そのピーク照度は１〜１０００ｍＷ／ｃｍ２のものが挙げられる。紫外線の積算光量は、通常５０〜１０００ｍＪ／ｃｍ２が挙げられ、５０〜３００ｍＪ／ｃｍ２が好ましい。
【００３５】
紫外線硬化性の性質を示すことの指標の一例として、紫外線の照射を受けた前後での粘着剤層２の弾性率の変化を採用できる。例えば、紫外線硬化性の粘着剤層２の一例として、紫外線照射により、粘着剤層の２３℃における引張貯蔵弾性率の値が高まるものが挙げられる。粘着剤層２の引張貯蔵弾性率の値が、紫外線照射により高まることで、粘着剤層が変形し難くなり、証拠品２００を採取した後の粘着剤層２および／または粘着剤層２に貼付された証拠品２００の形状が保管中などに変形してしまうことが防止され、証拠の保存性が高まる。
【００３６】
弾性率の変化については、紫外線照射後の粘着剤層２の２３℃における引張貯蔵弾性率／紫外線照射前の粘着剤層２の２３℃における引張貯蔵弾性率の比が３以上であることが好ましく、１０以上１０００以下であることがより好ましく、１００以上５００以下であることがさらに好ましく、２００以上４００以下であることが特に好ましい。紫外線照射前後での２３℃における引張貯蔵弾性率の比が上記値であることで、紫外線照射前の粘着力の発現と、紫外線照射後の証拠の保存性とのバランスを、さらに良好なものにできる。
【００３７】
紫外線照射後の粘着剤層２の２３℃における引張貯蔵弾性率／紫外線照射前の粘着剤層２の２３℃における引張貯蔵弾性率の比が３以上である範囲において、紫外線硬化前の粘着剤層２の２３℃における引張貯蔵弾性率Ｅ’は、０．１ＭＰａ以上１０ＭＰａ以下が好ましく、０．５ＭＰａ以上５ＭＰａ以下がより好ましく、１ＭＰａ以上３ＭＰａ以下がさらに好ましい。紫外線硬化後の粘着剤層の２３℃における引張貯蔵弾性率Ｅ’は、１０ＭＰａ以上２０００ＭＰａ以下が好ましく、３０ＭＰａ以上１０００ＭＰａ以下がより好ましく、１００ＭＰａ以上５００ＭＰａ以下がさらに好ましい。紫外線照射前後での２３℃における引張貯蔵弾性率Ｅ’が上記値であることで、紫外線照射前の粘着力の発現と、紫外線照射後の証拠の保存性とのバランスを、さらに良好なものにできる。
【００３８】
粘着剤層２の２３℃における引張貯蔵弾性率の値は、実施例に記載の方法により求めることができる。
【００３９】
粘着剤層２を構成する粘着剤は、粘着性アクリル系ポリマーと紫外線重合性化合物を含むもの、又は、側鎖に紫外線重合性基を有する粘着性アクリル系ポリマーを含むもの、が挙げられる。
【００４０】
紫外線重合性化合物としては、紫外線重合性基を有するモノマー又はオリゴマーが挙げられる。
【００４１】
紫外線重合性基は、炭素−炭素二重結合を有する基であり、具体的には、（メタ）アクリロイル基、ビニル基等が挙げられ、紫外線重合性が高い点で（メタ）アクリロイル基が好ましい。
【００４２】
紫外線重合性基を有するモノマーとしては、トリメチロールプロパントリ（メタ）アクリレート、テトラメチロールメタンテトラ（メタ）アクリレート、ペンタエリスリトールトリ（メタ）アクリレート、ペンタエリストールテトラ（メタ）アクリレート、ジペンタエリストールモノヒドロキシペンタ（メタ）アクリレート、ジペンタエリスリトールヘキサ（メタ）アクリレート、１，４−ブタンジオールジ（メタ）アクリレート等が挙げられる。
【００４３】
紫外線重合性基を有するオリゴマーとしては、ウレタンアクリレート、ポリエステルアクリレート、エポキシアクリレート等が挙げられる。オリゴマーの重量平均分子量は、３０００〜３００００であることが好ましい。
【００４４】
紫外線重合性基を有するモノマー又はオリゴマーの含有量は、粘着性アクリル系ポリマー１００質量部に対して１０〜１５０質量部であることが好ましい。１０質量部よりも少ない場合には、証拠品を保存している間に粘着剤層が変形してしまうおそれがある。１５０質量部よりも多い場合には、証拠品が粘着剤層から脱落してしまうおそれがある。
【００４５】
粘着性アクリル系ポリマーは、粘着性を付与するモノマー、凝集力を付与するモノマー及び架橋性官能基を有するモノマー等を成分とするポリマーが、架橋剤により架橋されているものが挙げられる。これらの成分の組合せにより、紫外線硬化前の粘着力を調整することができる。
【００４６】
粘着性を付与するモノマーとしては、エチルアクリレート、ブチルアクリレート、２−エチルヘキシルアクリレート、ラウリルメタクリレート等が挙げられる。
【００４７】
凝集力を付与するモノマーとしては、メチルアクリレート、メチルメタクリレート、スチレン、酢酸ビニル等が挙げられる。
【００４８】
架橋性官能基を有するモノマーとしては、２−ヒドロキシエチルアクリレート、２−ヒドロキシエチルメタクリレート、３−ヒドロキシプロピルメタクリレート等のヒドロキシル基を有するモノマー、アクリル酸等のカルボキシル基を有するモノマー等が挙げられる。
【００４９】
架橋剤としては、イソシアネート系架橋剤、エポキシ系架橋剤、金属キレート系架橋剤等が挙げられる。
【００５０】
イソシアネート系架橋剤としては、トリレンジイソシアネート、ヘキサメチレンジイソシアネート、イソホロンジイソシアネート、キシリレンジイソシアネート等のビウレット体、イソシアヌレート体、アダクト体等が挙げられる。
【００５１】
エポキシ系架橋剤としては、Ｎ，Ｎ，Ｎ’，Ｎ’−テトラグリシジル−ｍ−キシレンジアミンや１，３−ビス（Ｎ，Ｎ−ジグリシジルアミノメチル）シクロへキサン等が挙げられる。
【００５２】
金属キレート系架橋剤としては、アルミニウムトリスアセチルアセトナート、チタンテトラアセチルアセトナート等が挙げられる。
【００５３】
紫外線重合性基を有する粘着性アクリル系ポリマーは、粘着性アクリル系ポリマーに紫外線重合性基を導入する方法により得られる。例えば、ヒドロキシル基を有する粘着性アクリル系ポリマーに、紫外線重合性基とイソシアネート基を有する化合物を付加する方法が挙げられる。
【００５４】
紫外線重合性基とイソシアネート基を有する化合物としては、２−アクリロイルオキシエチルイソシアネート、２−メタクリロイルオキシエチルイソシアネート等が挙げられる。
【００５５】
ヒドロキシル基を有する粘着性アクリル系ポリマーは、ヒドロキシル基を有するモノマーを１０〜４０モル％含有することが好ましい。
【００５６】
紫外線重合性基とイソシアネート基を有する化合物は、ヒドロキシル基を有するモノマーに対して、７０〜９０モル％であることが好ましい。７０モル％未満であると、紫外線照射後の引張弾性率が不十分となり、保管中に粘着剤層が変形してしまうことがある。９０モル％を超えると、架橋するヒドロキシル基が不十分になり、保管中に粘着剤層が変形してしまうことがある。
【００５７】
粘着剤層が紫外線を照射することにより重合を開始するためには、粘着剤層が光重合開始剤を含むことが好ましい。
【００５８】
光重合開始剤としては、１−ヒドロキシシクロヘキシルフェニルケトン、２，２−ジメトキシ−１，２−ジフェニルエタン−１−オン、２−ヒドロキシ−２−メチル−１−フェニル−プロパン−１−オン、２−ヒドロキシ−１−{４−[４−（２−ヒドロキシ−２−メチル−プロピオニル）−ベンジル]フェニル}−２−メチル−プロパン−１−オン、２−メチル−１−（４−メチルチオフェニル）−２−モルフォリノプロパン−１−オン等のアルキルフェノン系、ビス（２，４，６−トリメチルベンゾイル）−フェニルフォスフィンオキサイド等のアシルフォスフィンオキサイド系等が挙げられる。紫外線を用いる場合に、光重合開始剤を配合することにより照射時間、照射量を少なくすることができる。
【００５９】
光重合開始剤の含有量は、紫外線硬化型重合体１００質量部に対して、好ましくは０．１〜１０質量部、より好ましくは１〜５質量部である。光重合開始剤の含有量が前記範囲を下回ると光重合の不足で満足な証拠保存性が得られないことがあり、前記範囲を上回ると光重合に寄与しない残留物が生成され、粘着剤層の硬化性が不充分となることがある。
【００６０】
紫外線照射前の粘着剤層２の粘着力は、証拠品２００を採取可能な程度の粘着力であればよく、例えば、ＪＩＳ  Ｚ０２３７：２００９に準拠して、粘着剤層２の試験片をＪＩＳ  Ｇ  ４３０５に規定するＳＵＳ３０４鋼板（試験板）にローラー圧着して貼付し、貼付から３０分以内に、剥離速度３００ｍｍ／ｍｉｎの条件で、試験片を試験板に対して１８０°に引きはがす試験方法により測定された粘着力が、０．３〜３．０Ｎ／２５ｍｍであってもよく、０．５〜２．５Ｎ／２５ｍｍであってもよく、０．７〜２．０Ｎ／２５ｍｍであってもよい。
【００６１】
粘着剤層２の厚みは、５μｍ以上、２００μｍ以下であるのが好ましく、１０μｍ以上、１００μｍ以下であるのがより好ましく、３０μｍ以上、７０μｍ以下であるのがさらに好ましい。ここで、粘着剤層２の厚みとしては、無作為に選出された１０箇所について測定された厚みの平均値とする。
【００６２】
＜剥離ライナー＞
剥離ライナー３は、粘着剤層２から剥離可能なシート材であり、粘着剤層２を保護するものである。剥離ライナー３としては、フィルムまたは紙等が挙げられる。
【００６３】
フィルムとしてはポリエチレンテレフタレート、ポリプロピレン等が、紙としては、上質紙、クラフト紙、グラシン紙等が挙げられる。微細な証拠品を識別するためには、表面が平滑であるフィルムが好ましい。
【００６４】
剥離ライナー３は、粘着剤層２から剥離可能なように、シリコーン等が塗布されたものが好ましい。
【００６５】
剥離ライナー３の色は、証拠品２００を鮮明に判別することができるように、黒色であることが好ましい。透明なフィルムである場合には、シリコーンが塗布された面とは反対の面に、黒色の印刷をしてもよいし、黒色の紙を貼りあわせてもよい。
【００６６】
また、剥離ライナー３の厚みは、取り扱い性を考慮して、例えば５０μｍ以上２５０μｍ以下であるのが好ましい。ここで、剥離ライナー３の厚みとしては、無作為に選出された１０箇所について測定された厚みの平均値とする。
【００６７】
また、剥離ライナー３の少なくとも粘着剤層２側の面は、可視光吸収性を有しているのが好ましい。これにより、保存状態において、基材１側から証拠品を視認し易くすることができる。
【００６８】
剥離ライナー３の粘着剤層２側の面の可視光吸収率は、８０％以上９８％以下であるのが好ましく、９０％以上９７％以下であるのがより好ましい。これにより、保存状態において、基材１側から証拠品を視認し易くすることができる。可視光の吸収率が低すぎると、上記効果を確実に発揮しにくくなる傾向を示す。一方、可視光の吸収率が高すぎると、剥離ライナー３の材料の選定が困難になる傾向を示す。
【００６９】
また、剥離ライナー３は、紫外線遮蔽性を有しているのが好ましい。これにより、未使用状態において、剥離ライナー３を介して紫外線が粘着剤層２に照射されるのを防止することができる。また、剥離ライナー３に紫外線遮蔽性を付与する方法としては、例えば、紫外線遮蔽性を有する材料で構成したり、表面に紫外線吸収性コーティングや、紫外線反射性コーティングを施したり、紫外線吸収剤を配合すること等が挙げられる。
【００７０】
＜保護シート＞
基材１の粘着剤層２とは反対の面側には、保護シート５が設けられている。保護シート５は、基材１を保護する機能を有する。
【００７１】
保護シート５は、保護シート基材５１と、粘着剤層５２（第２の粘着剤層）とを有し、基材１側から粘着剤層５２および保護シート基材５１の順に積層された積層体で構成されている。
【００７２】
保護シート基材５１は、基材１と同様の構成とすることができるが、ポリエチレンテレフタレート、ポリプロピレン、ポリエチレンで構成されているのが好ましい。保護シート基材５１の厚さは、特に限定されないが、５μｍ以上３００μｍ以下であるのが好ましく、１０μｍ以上１００μｍ以下であるのがより好ましい。
【００７３】
粘着剤層５２は、例えば、アクリル系、合成ゴム系、ポリウレタン系、シリコーン系等が挙げられるが、基材１から容易に剥離できることが好ましい。粘着剤層５２の厚さは、特に限定されないが、５μｍ以上２００μｍ以下であるのが好ましく、１０μｍ以上５０μｍ以下であるのがより好ましい。
【００７４】
また、保護シート５は、可視光透過性を有しているのが好ましい。これにより、証拠品を採取する際、保護シート５、基材１および粘着剤層２を介して、すなわち、証拠採取用シート１０越しに証拠品を視認しながら採取することができる。
【００７５】
保護シート５全体としての可視光の透過率は、７０％以上、９９％以下であるのが好ましく、８０％以上、９５％以下であるのがより好ましい。これにより、上記効果を確実に発揮することができる。可視光の透過率が低すぎると、基材１および粘着剤層２の透過率にもよるが、保護シート５を介して証拠品を視認しにくくなる傾向を示す。一方、可視光の透過率が高すぎると、保護シート基材５１および粘着剤層５２の構成材料の選定が困難になる傾向を示す。
【００７６】
また、保護シート５は、紫外線遮蔽性を有している。これにより、未使用状態において、保護シート５側から当該証拠採取用シート１０に紫外線が入射したとしても、保護シート５を紫外線が透過するのを防止することができる。よって、未使用状態において、粘着剤層２が不本意に硬化するのを防止することができ、粘着剤層２の高い証拠採取性を維持することができる。
【００７７】
保護シート５に紫外線遮蔽性を付与する方法としては、例えば、保護シート基材５１および粘着剤層５２のうちの少なくとも一方に紫外線遮蔽性を有する材料を配合する方法等が挙げられる。紫外線遮蔽性を有する材料としては、紫外線吸収剤や、紫外線反射剤等が挙げられる。
【００７８】
紫外線吸収剤としては、例えば、共役した不飽和結合を有する化合物、特に、芳香族化合物を好適に用いることができる。
これにより、紫外線の吸収効率をより優れたものとすることができる。
【００７９】
共役した不飽和結合を有する化合物としては、例えば、ベンゾフェノン系紫外線吸収剤、ベンゾトリアゾール系紫外線吸収剤、サリチル酸系紫外線吸収剤、シュウ酸アニリド系紫外線吸収剤、シアノアクリレート系紫外線吸収剤、トリアジン系紫外線吸収剤等が挙げられる。
【００８０】
ベンゾフェノン系紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−ジメトキシベンゾフェノン、２，２’−ジヒドロキシ−４，４’−ジメトキシベンゾフェノン、２−ヒドロキシ−４−メトキシ−５−スルホベンゾフェノン、［２−ヒドロキシ−４−（オクチルオキシ）フェニル］（フェニル）メタノン、ビス（２−メトキシ−４−ヒドロキシ−５−ベンゾイルフェニル）メタン等が挙げられる。
【００８１】
ベンゾトリアゾール系紫外線吸収剤としては、例えば、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−［２’−ヒドロキシ−３’−（３’’，４’’，５’’，６’’，−テトラヒドロフタルイミドメチル）−５’−メチルフェニル］ベンゾトリアゾール、２，２’メチレンビス［４−（１，１，３，３−テトラメチルブチル）−６−（２Ｈ−ベンゾトリアゾール−２−イル）フェノール］、２−（２Ｈ−ベンゾトリアゾール−２−イル）−４−（１，１，３，３−テトラメチルブチル）フェノール、２，２’−メチレンビス［６−（２Ｈ−ベンゾトリアゾール−２−イル）−４−（１，１，３，３−テトラメチルブチル）フェノール］、２−（２Ｈ−ベンゾトリアゾール−２−イル）−ｐ−クレゾール、２−（５−クロロ−２Ｈ−ベンゾトリアゾール−２−イル）−６−ｔｅｒｔ−ブチル−４−メチルフェノール、［２（２’−ヒドロキシ−５’−メタアクリロキシフェニル）−２Ｈ−ベンゾトリアゾール等が挙げられる。
【００８２】
サリチル酸系紫外線吸収剤としては、例えば、フェニルサリシレート、ｐ−ｔｅｒｔ−ブチルフェニルサリシレート、ｐ−オクチルフェニルサリシレート等が挙げられる。
【００８３】
シアノアクリレート系紫外線吸収剤としては、例えば、２−エチルヘキシル−２−シアノ−３，３’−ジフェニルアクリレート、エチル−２−シアノ−３，３’−ジフェニルアクリレート等が挙げられる。
【００８４】
トリアジン系紫外線吸収剤としては、２，４−ビス（２−ヒドロキシ−４−ブトキシフェニル）−６−（２，４−ジブトキシフェニル）−１，３，５−トリアジン、２，４，６−トリス（２−ヒドロキシ−４−オクチルオキシフェニル）−１，３，５−トリアジン、２，４，６−トリス［２−ヒドロキシ−４−（３−ブトキシ−２−ヒドロキシプロピルオキシ）フェニル］−１，３，５−トリアジン、２，４，６−トリス（２−ヒドロキシ−４−ヘキシルオキシ−３−メチルフェニル）−１，３，５−トリアジン等が挙げられる。
【００８５】
また、紫外線吸収剤としては、例えば、チタニア等の無機材料を用いることができる。無機材料（特に、チタニア）は、化学的安定性等が特に優れており、より長期間にわたって、より安定的に紫外線を吸収する機能を発揮することができる。
【００８６】
紫外線吸収剤（紫外線遮蔽性を有する材料）が保護シート基材５１に含まれる場合には、粘着剤層５２が紫外線により劣化（粘着力が低下）するのを防止するとともに、紫外線吸収剤が基材１の表面に付着して、視認性が低下するのを防止することができる。また、紫外線吸収剤が保護シート基材５１に含まれる場合には、保護シート基材５１に含まれる紫外線吸収剤の含有率は、特に限定されないが、０．１質量部以上５質量部以下であるのが好ましく、０．３質量部以上３質量部以下であるのがより好ましい。
【００８７】
紫外線吸収剤の含有率が低すぎると、紫外線吸収剤の種類等によっては、前述したような紫外線吸収剤を含むことによる効果が十分に発揮されない可能性がある。また、紫外線吸収剤の含有率が高すぎると、基材１を構成する材料の含有率が相対的に低下し、基材１と粘着剤層２との密着性が低下する可能性がある。
【００８８】
一方、紫外線吸収剤（紫外線遮蔽性を有する材料）は、粘着剤層５２に含まれていてもよい。紫外線吸収剤が粘着剤層５２に含まれる場合には、粘着剤層５２に含まれる紫外線吸収剤の含有率は、特に限定されないが、０．１質量部以上５質量部以下であるのが好ましく、０．３質量部以上３質量部以下であるのがより好ましい。
【００８９】
紫外線吸収剤の含有率が低すぎると、紫外線吸収剤の種類等によっては、前述したような紫外線吸収剤を含むことによる効果が十分に発揮されない可能性がある。また、紫外線吸収剤の含有率が高すぎると、粘着剤の含有率が相対的に低下し、粘着剤の機能が十分に発揮されない可能性がある。
【００９０】
また、紫外線吸収剤が保護シート基材５１および粘着剤層５２の双方に含まれる場合には、保護シート基材５１に含まれる紫外線吸収剤と、粘着剤層５２に含まれる紫外線吸収剤との含有量を抑制することができる。よって、基材１と粘着剤層２との密着性が低下するのを防止することができるとともに、粘着剤層２の粘着剤としての機能を十分に発揮することができる。
【００９１】
また、紫外線吸収剤が保護シート基材５１および粘着剤層５２の双方に含まれる場合には、保護シート基材５１に含まれる紫外線吸収剤の含有率は、特に限定されないが、粘着剤１００質量部に対し、０．１質量部以上５質量部以下であるのが好ましく、０．１５質量部以上１．５質量部以下であるのがより好ましい。また、粘着剤層５２に含まれる紫外線吸収剤の含有率は、特に限定されないが、粘着剤１００質量部に対し、０．１質量部以上５質量部以下であるのが好ましく、０．１５質量部以上１．５質量部以下であるのがより好ましい。これにより、基材１と粘着剤層２との密着性を高めつつ、粘着剤層２の機能を十分に高めることができる。
【００９２】
また、保護シート５全体での紫外線の透過率は、０％以上、１５％以下であるのが好ましく、０％以上、１０％以下であるのがより好ましい。これにより、紫外線が粘着剤層２に照射されるのを効果的に防止または抑制することができる。透過率が大きすぎると、粘着剤層２が紫外線により、不本意に硬化してしまう可能性が有る。
【００９３】
以上説明したように、証拠採取用シート１０によれば、保護シート５が紫外線遮蔽性を有しているため、未使用状態において、紫外線が基材１を介して粘着剤層２に照射されるのを防止または抑制することができる。よって、紫外線によって粘着剤層２が不本意に硬化するのを防止することができる。その結果、証拠品を採取する際、粘着剤層２の粘着力が確実に維持されている状態とすることができる。
【００９４】
以上、本発明の好適な実施形態について説明したが、本発明は、これらに限定されるものではない。
【００９５】
例えば、証拠採取用シートは、基材と粘着剤層との間に、少なくとも１層の中間層を有するものであってもよい。中間層としては、例えば、接着力増強層（プライマー層等）等を有するものであってもよい。
【実施例】
【００９６】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【００９７】
［１］証拠採取用シートの作製
（実施例１）
まず、２−エチルヘキシルアクリレートと２−ヒドロキシエチルアクリレート（モル比８０：２０）を重合して得られた粘着性アクリル系ポリマー（重量平均分子量８０万）に、２−メタクリロイルオキシエチルイソシアネート（２−ヒドロキシエチルアクリレート１００モルに対して８０モル）を付加することにより紫外線重合性基を有する粘着性アクリル系ポリマーのトルエン溶液を得た。
【００９８】
当該溶液の粘着性アクリル系ポリマー１００質量部に対して、光重合開始剤として１−ヒドロキシシクロヘキシルフェニルケトン３質量部、架橋剤としてトリレンジイソシアネートのアダクト体４質量部を添加して混合することにより、第１の粘着剤組成物を得た。
【００９９】
そして、第１の粘着剤組成物を、乾燥後の厚みが３６μｍになるように、剥離ライナーの表面に塗工し、９０℃で１分間加熱し、乾燥させて第１の粘着剤層を得た。なお、得られた第１の粘着剤層は、紫外線硬化性を有していた。
【０１００】
そして、一方の面がシリコーン処理された厚さ５０μｍのポリエチレンテレフタレートフィルムを、シリコーン処理がされていない面が第１の粘着剤層側に位置するように第１の粘着剤層に貼りあわせ、２３℃、５０％ＲＨ環境下で粘着剤をイソシアネート架橋させて積層体を得た。
【０１０１】
次に、重量平均分子量が８０万である粘着性アクリル系ポリマー１００質量部と、エポキシ系架橋剤としての１，３−ビス（Ｎ，Ｎ−ジグリシジルアミノメチル）シクロへキサン０．１質量部と、溶媒としてのトルエンとを混合し、塗工液としての第２の粘着剤組成物を調製した。
【０１０２】
この第２の粘着剤組成物を、基材、第１の粘着剤層および剥離ライナーの積層体の基材の表面（シリコーン処理された面）に、ナイフコーターを用いて、乾燥後の厚さが２５μｍとなるように、塗工して第２の粘着剤層を得た。
【０１０３】
次に、紫外線吸収剤としての１，４−ビス（４−ベンゾイル−３−ヒドロキシフェノキシ）−ブタンと、ポリエチレンテレフタレートとを混錬し、厚さ５０μｍのフィルム状に成形し、保護シート基材を得た。そして、保護シート基材を、第２の粘着剤層に貼り合せ、温度２３℃、相対湿度５０％の条件で１週間熟成することで、実施例１の証拠採取用シートを得た。なお、膜厚は、マイクロゲージにて測定した。
【０１０４】
（実施例２）
まず、２−エチルヘキシルアクリレートと２−ヒドロキシエチルアクリレート（モル比８０：２０）を重合して得られた粘着性アクリル系ポリマー（重量平均分子量８０万）に、２−メタクリロイルオキシエチルイソシアネート（２−ヒドロキシエチルアクリレート１００モルに対して８０モル）を付加することにより紫外線重合性基を有する粘着性アクリル系ポリマーのトルエン溶液を得た。
【０１０５】
当該溶液の紫外線重合性基を有する粘着性アクリル系ポリマー１００質量部に対して、光重合開始剤として１−ヒドロキシシクロヘキシルフェニルケトン３質量部、架橋剤としてトリレンジイソシアネートのアダクト体４質量部を添加して混合することにより、第１の粘着剤組成物を得た。
【０１０６】
そして、第１の粘着剤組成物を、乾燥後の厚みが３６μｍになるように、剥離ライナーの表面に塗工し、９０℃で１分間加熱し、乾燥・硬化させて第１の粘着剤層を得た。
【０１０７】
そして、一方の面がシリコーン処理された厚さ５０μｍのポリエチレンテレフタレートフィルムを、シリコーン処理がされていない面が第１の粘着剤層側に位置するように第１の粘着剤層に貼りあわせ、２３℃、５０％ＲＨ環境下で粘着剤をイソシアネート架橋させて積層体を得た。なお、得られた第１の粘着剤層は、紫外線硬化性を有するものである。
【０１０８】
次に、重量平均分子量が８０万である粘着性アクリル系ポリマー１００質量部と、エポキシ系架橋剤としての１，３−ビス（Ｎ，Ｎ−ジグリシジルアミノメチル）シクロへキサン０．１質量部と、紫外線吸収剤としてのＣ７−Ｃ９−アルキル−３−[３−(２Ｈ−ベンゾトリアゾール−２−イル)−５−(１,１-ジメチルエチル)−４−ヒドロキシフェニル]プロピオンエーテル３質量部と、溶媒としてのトルエンとを混合し、塗工液としての第２の粘着剤組成物を調製した。
【０１０９】
この第２の粘着剤組成物を、基材、第１の粘着剤層および剥離ライナーの積層体の基材の表面（シリコーン処理された面）に、ナイフコーターを用いて、乾燥後の厚さが２５μｍとなるように、塗工して第２の粘着剤層を得た。
【０１１０】
次に、厚さ５０μｍのポリエチレンテレフタレートのフィルムで構成された保護シート基材を、第２の粘着剤層に貼り合せ、温度２３℃、相対湿度５０％の条件で１週間熟成することで、実施例２の証拠採取用シートを得た。なお、膜厚は、マイクロゲージにて測定した。
【０１１１】
（比較例１）
第２の粘着剤層の紫外線吸収剤を省略した以外は、実施例１と同様にして証拠採取用シートを製造した。
【０１１２】
なお、表１中では、実施例１、２、比較例１の光重合開始剤である１，４−ビス（４−ベンゾイル−３−ヒドロキシフェノキシ）−ブタンをＡ１で示し、実施例１、比較例１の紫外線吸収剤である２−メタクリロイルオキシエチルイソシアネート（２−ヒドロキシエチルアクリレート１００モルに対して８０モル）をＵ１で示し、実施例２の紫外線吸収剤であるＣ７−Ｃ９−アルキル−３−[３−(２Ｈ−ベンゾトリアゾール−２−イル)−５−(１,１-ジメチルエチル)−４−ヒドロキシフェニル]プロピオンエーテルをＵ２で示し、実施例１、２、比較例１の第１の粘着剤層を形成するのに用いた樹脂材料をＭ１で示し、実施例１、２、比較例１の第２の粘着剤層を形成するのに用いた樹脂材料をＭ２で示し、実施例１、２、比較例１の第１の剥離ライナーをＬ１で示した。
【０１１３】
［２］評価
（１）紫外線照射前の粘着力の測定
ＪＩＳ  Ｚ０２３７：２００９に準拠して、各実施例および比較例の試験片を作成し、剥離ライナーを剥がし、ＪＩＳ  Ｇ  ４３０５に規定するＳＵＳ３０４鋼板（試験板）にローラー圧着して貼付し、貼付から３０分以内に、剥離速度３００ｍｍ／ｍｉｎの条件で、試験片を試験板に対して１８０°に引きはがす試験方法により各実施例および比較例の試験片の粘着力を測定した。
【０１１４】
（２）紫外線照射後の粘着力の測定
また、各実施例および比較例の証拠採取用シートに、高圧水銀ランプにより保護シート側から紫外線照射（ピーク照度２００ｍＷ／ｃｍ２、積算光量２００ｍＪ／ｃｍ２）を行った。その後、ＪＩＳ  Ｚ０２３７：２００９に準拠して、各実施例および比較例の試験片を作成し、剥離ライナーを剥がし、ＪＩＳ  Ｇ  ４３０５に規定するＳＵＳ３０４鋼板（試験板）にローラー圧着して貼付し、貼付から３０分以内に、剥離速度３００ｍｍ／ｍｉｎの条件で、試験片を試験板に対して１８０°に引きはがす試験方法により各実施例および比較例の試験片の粘着力を測定した。
【０１１５】
【表１】
2018168275.tif 000003
【０１１６】
実施例１および実施例２の証拠採取用シートは、比較例１の証拠採取用シートと比べて、紫外線照射後の粘着力低下が防止されている結果となった。従って、実施例１および実施例２の証拠採取用シートは、従来品と同等又はそれ以上の証拠採取性を備えるものである。
【符号の説明】
【０１１７】
１０      証拠採取用シート
１        基材
２        粘着剤層
３        剥離ライナー
５        保護シート
５１      保護シート基材
５２      粘着剤層
２００    証拠品
【図１】
2018168275.tif 000004
【図２】
2018168275.tif 000005
【図３】
2018168275.tif 000006